【手続補正書】
【提出日】平成19年7月27日(2007.7.27)
【手続補正１】
【補正対象書類名】明細書
【補正対象項目名】全文
【補正方法】変更
【補正の内容】
【書類名】明細書
【発明の名称】化粧用紙
【特許請求の範囲】
【請求項１】無機填料を１〜３０重量％含み、ＪＩＳ  Ｐ  ８１２４による坪量が５〜２５ｇ／ｍ2である、肌に当てる又は肌の清拭用の紙であって、
前記無機填料が、ヒドロキシアパタイトを含むものであることを特徴とする化粧用紙。
【請求項２】前記無機填料の平均粒子径が０．５〜８μｍである請求項１記載の化粧用紙。
【請求項３】前記無機填料が、平均粒子径が０．５〜８μｍのタルクを０．５〜９０重量％含むものである請求項１または２記載の化粧用紙。
【発明の詳細な説明】
【０００１】
【発明の属する技術分野】
本発明は、ヒドロキシアパタイトを含む無機填料を含有する化粧用紙に関する。
【０００２】
【従来の技術】
人間の顔の皮膚表面、特に、鼻や顎や眉間等の周囲は、皮脂の分泌が盛んで脂っぽくなりやすい。皮膚表面に皮脂が浮き出たまま化粧を行うと、保湿剤やおしろい粉などの化粧料が皮膚によく馴染まず化粧の効果が低くなってしまう。さらに、皮脂は、皮膚面に分泌された後に時間が経過すると、空気にふれて酸化され、皮膚へ悪影響をあたえる。
【０００３】
従来は、このような皮脂を除去するために、化粧用紙の中でも、特に、薄く、しなやかで、かつ吸脂性に優れる、脂取り紙が使用されてきた。近年では、脂取り紙に限定されず、化粧時や化粧直し時に使用される他の機能を有する化粧用紙においても、しなやかさ、軟らかさおよび吸脂性に優れるものもある。また、一般的に、皮脂を除去する機能を有する化粧用紙は、皮脂を吸収したさいに、その吸収部分の透明度が向上する機能をも有し、吸脂効果を使用者が視覚的に確認できるようになっている。
【０００４】
【発明が解決しようとする課題】
しかしながら、皮脂は、皮膚表面に薄い膜を形成して水分の蒸散を防ぐ役割を有しており、過度に皮脂を拭き取ることは皮膚の保護の観点からは好ましくない。従来の化粧用紙、特に脂取り紙は、皮膚面に分泌された後、時間が経過して酸化した酸性の皮脂も、保湿に必要とされる分泌されて間もない比較的新しい皮脂もすべて吸収するため、使用時に過度に皮脂を除去してしまう可能性がある。皮脂の中でも、特に皮膚にとって有害な酸化された皮脂の吸収性に優れた化粧用紙があれば、使用者の肌への負担は少なくなる。
【０００５】
そこで、本発明の主たる課題は、酸化された皮脂の吸収性に特に優れた化粧用紙を提供することにある。
【０００６】
【課題を解決するための手段】
上記課題を解決した請求項１記載の発明は、
無機填料を１〜３０重量％含み、ＪＩＳ  Ｐ  ８１２４による坪量が５〜２５ｇ／ｍ2である、肌に当てる又は肌の清拭用の紙であって、
前記無機填料が、ヒドロキシアパタイトを含むものであることを特徴とする化粧用紙である。
【０００７】
紙の無機填料含有率を１〜３０重量％とし、かつ坪量をＪＩＳ  Ｐ  ８１２４による坪量が５〜２５ｇ／ｍ2とすることにより、薄く、しなやかで、使用感に優れた化粧用紙となる。
【０００８】
また、ヒドロキシアパタイトは、皮脂の中でも、特に酸化された皮脂を効率よく吸着する性質を有するため、これを無機填料中に少なくとも１〜１００重量％化粧用紙に含有させることにより、酸化皮脂を効率よく吸収する化粧用紙が得られる。
【０００９】
ここで、前記請求項１記載の発明における化粧用紙の好適な密度は、ＪＩＳ  Ｐ  ８１１８による密度が０．４〜１ｇ／ｍ3である。また、好適には、本発明にかかる前記無機填料の平均粒子径は０．５〜８μｍである。また、本発明にいて、特に好適には、タルク０．５〜９０重量％とヒドロキシアパタイトとを含むものである。平均粒子径が０．５μｍ未満の無機填料は、紙中への歩留まりが悪く、コスト的に不利であり、脂質の除去性に劣る。平均粒子径が８μｍを越えると肌触りが極端に悪化し、粉落ちなどの問題が生じる。前記無機填料中にタルクを０．５〜９０重量％含有させると、紙の平滑度が向上し、化粧用紙の肌触りがよくなる。さらに、吸脂時に紙の透明度を向上させる機能がより優れたものとなる。
【００１０】
また、好ましくは平均粒子径が０．５〜２μｍの微粉タルクとすることが望ましい。かかる平均粒子径のタルクとすることにより、化粧用紙の平滑度がより向上し、より、肌ざわりがよくなる。
【００１１】
また、前記化粧用紙には、保湿剤およびおしろい粉の少なくとも一方を含有させることもできる。保湿剤やおしろい粉を含有させることにより、皮膚の保護性や化粧の効果により優れた化粧用紙となる。
【００１２】
【発明の実施の形態】
本発明の実施の形態を下記に詳述する。
ヒドロキシアパタイト［Ｃａ10（ＰＯ4）6（ＯＨ）2］は、人の骨や歯の成分として、リン酸カルシウムの一種で、工業的には陽イオン、陰イオン、たんぱく質、アミノ酸などに対して優れた吸着性を有する材料として、また、生体への影響が小さいことから、人工歯根など生体適合材として注目されている。
【００１３】
さらに、ヒドロキシアパタイトは、脂質の中でも過酸化脂質の吸着に優れ、皮膚から分泌される皮脂のなかでも、酸化した皮脂を選択的に吸着する。本発明者らは、このようなヒドロキシアパタイトの性質に注目し、化粧用紙への応用を思案した。その結果、ヒドロキシアパタイトを１〜１００重量％含む無機填料を１〜３０重量％化粧用紙に含有させ、かつＪＩＳ  Ｐ  ８１２４による坪量を５〜２５ｇ／ｍ2とすることにより、薄く、しなやかであり、さらに化粧用紙に吸収される皮脂中の酸化皮脂の割合が非常に高い化粧用紙が得られることを知見した。ここで、本発明にいう化粧用紙とは、肌に当てることにより皮脂を吸収する、あるいは肌の清拭時に皮脂を吸収する機能を有する紙である。
【００１４】
本発明にかかる化粧用紙は、無機填料が、どのような形態で含まれていてもよい。内添されていてもよいし、抄紙後の原紙にヒドロキシアパタイト含有の無機填料を塗工するようにしてもよい。化粧用紙中の無機填料が３０重量％以上であると、紙に硬質感がでてしなやかさの発現性が低下する。また、前記無機填料中のヒドロキシアパタイト含有率が１重量％以下であると、酸化皮脂を吸収する効果が得られなくなる。
【００１５】
また、本発明の化粧用紙は、既知の化粧用紙の抄紙方法に基づいて、抄紙することが可能である。例えば、ヒドロキシアパタイト含む無機填料を添加した繊維パルプスラリーを既知の抄紙機によって抄紙して製造することが可能である。
【００１６】
本発明の化粧用紙の原料となる繊維としては、木材パルプ繊維、マニラ麻、亜麻、大麻、黄麻、楮、三椏、雁皮等の靭皮繊維、コットン、藁、竹、ケナフ等の非木材パルプ繊維、アクリルやレーヨン等の化学繊維、シルク等の動物繊維が挙げられる。これらの繊維は、それぞれが単独で用いられていてもよく、また２種以上を混合して用いてもよい。抄紙された化粧用紙の坪量が５〜２５ｇ／ｍ2であれば、薄く、しなやかな化粧用紙となる。前記化粧用紙の坪量が５ｇ／ｍ2未満であると強度が低く使用時に撚れや破損しやすくなり、坪量が２５ｇ／ｍ2を超えるとコストが嵩み、また、しなやかさがなくなり、使用感が悪化する。
【００１７】
一方、本発明の化粧用紙は、次記の疑似吸脂量測定方法による吸脂量が１ｇ／ｍ2以上であることが望ましい。吸脂量が１ｇ／ｍ2未満であると、吸収する皮脂の量が少なすぎて化粧用紙として適さない。吸脂量が１ｇ／ｍ2以上であれば、化粧用紙の皮脂吸収量としては十分であり、ヒドロキシアパタイトの酸化皮脂を選択的に吸着する機能が十分に発揮される化粧用紙となる。
【００１８】
前記疑似吸脂量測定法は、印刷適性試験機の胴の表面に２１ｃｍ×２５ｃｍの試料片を粘着テープなどで固定して有効面積１９ｃｍ×１８ｃｍとし、前記印刷適性試験機の印刷ロールに油液（ヒマシ油８０重量％＋ベンジルアルコール２０重量％）０．５ｍｌを膜厚４．８μｍとなるように均一に塗布し、前記胴と印刷ロールとのニップ幅を５ｍｍとして転写回転速度３０ｒｐｍで１回転させて、前記油液を前記試料に転写させる。その後に、転写後の有効面積分の試料片の重量から転写前の有効面積分の紙の重量を差分した値に基づいて、試料１ｍ2あたりの吸脂量とする。
【００１９】
【数１】
2002045228.tif 000001
【００２０】
また、脂取り紙に代表される、皮脂を吸収させて除去することを目的とする化粧用紙は、使用者が皮脂を拭き取れたことを視覚的に確認できるように、皮脂を吸収すると、吸収部分の透明度が向上する機能を有している。本発明者らは、かかる機能の良否をパンチ力という数値で表している。パンチ力は、吸脂前と吸脂後の紙の色差より算出される値であり、パンチ力の数値が高ければ高いほど、吸脂時に透明度が向上することになり使用者の満足感が得られる化粧用紙である。
【００２１】
本発明の化粧用紙は、前記パンチ力が５．０以上であることが好ましい。パンチ力が５．０以上あれば、吸脂時に透明性が発現して、吸脂効果を視覚的に確認できる。ここで、パンチ力の測定方法は、次記の通りである。まず、裏当てに白色板および黒色板を用い、分光白色光度計「ＥＰＲ−８０ＷＸ」（東京電色株式会社製）にて、転写前の紙試料の色彩度Ｌw、Ａw、ＢwおよびＬb、Ａb、Ｂbをそれぞれ測定し、両者の色差ΔＥ1を式４に従って算出する。それとともに、前記吸脂量の測定と同様に、前記印刷適性試験機の胴の表面に２１ｃｍ×２５ｃｍの試料片を粘着テープなどで固定して有効面積１９ｃｍ×１８ｃｍとし、前記印刷適性試験機の印刷ロールに油液（ヒマシ油８０重量％＋ベンジルアルコール２０重量％）０．５ｍｌを膜厚４．８μｍとなるように均一に塗布し、前記胴と印刷ロールとのニップ幅を５ｍｍとして転写回転速度３０ｒｐｍで１回転させて、前記油液を前記試料に転写させる。次いで、転写後の紙試料の色差ΔＥ2を転写前の紙試料を測定したときと同じように式２にしたがって算出する。その後に、転写前の紙試料の色差ΔＥ1と転写後の紙試料の色差ΔＥ2とから式３にしたがってパンチ力ΔＥを算出する。
【００２２】
【数２】
2002045228.tif 000002
【００２３】
【数３】
2002045228.tif 000003
【００２４】
一方、好適には、本発明の化粧用紙に含有される無機填料は、タルク０．５〜９０重量％とヒドロキシアパタイトとを含有する。前記タルクは、平均粒子径が０．５〜８μｍのタルクであり、好適には、平均粒子径が０．５〜２μｍの微粉タルクである。タルクの平均粒子径は、既知のマイクロトラック法によって測定すればよい。また、整粒された市販のタルク、例えば、日本タルク株式会社製、ＳＧ−２０００等を用いることもできる。タルクを含有させることにより、紙の平滑度が向上し、肌触りが良くなり、使用感に優れた化粧用紙となる。
【００２５】
かかる化粧用紙は、非常に肌ざわり感に優れ、かつ酸化皮脂の吸脂性にも優れ、さらに、一般的な化粧用紙、特に脂取り紙の機能である、皮脂を吸収したさいに、その吸収部分の透明度が向上するという機能がより優れたものとなる。よって、使用者は、吸脂効果を視覚的に確認でき、満足感が得られるようになる。
【００２６】
また、本発明の化粧用紙は、保湿剤やおしろい粉などを含有させることも可能である。前記保湿剤としては、ホホバ油、グリセロール、１，３−ブチレングリコール、ヒアルロン酸、コラーゲン等の保湿機能を持った物質が挙げられる。
【００２７】
本発明の化粧用紙は、着色剤を用いて着色することも可能である。化粧用紙を着色すると、吸脂部分と非吸脂部分とのコントラストがはっきりして、より吸脂効果を視覚によって確認がしやすくなる。着色剤としては、塩基性染料、酸性染料、直接染料といった公知の染料および顔料を用いることが可能である。顔料は、色の滲みが少なく、耐色性に優れている。染料は、化粧紙が肌に直接触れるものであることから、食用染料が好ましい。
【００２８】
＜実施例＞
次いで、前記無機填料中のヒドロキシアパタイトとタルクの配合割合をかえて、パンチ力、吸脂量、過酸化脂質吸着率、拭き取り適性および抄紙性を測定した。結果を表１に示す。パンチ力および吸脂量の測定方法は前段に記載したとおりである。過酸化脂質の吸着率は、次記とおり測定した。まず、図１のように組立てた装置のカラム１に試料１ｇを入れ、ｎ−ヘキサン４ｇで希釈したオリーブ油（和光純薬製）２ｇをカラム１の上部から流す。このとき、カラム１内をオリーブ油が流れるように吸引しながら行う。次いで、カラム上部よりｎ−ヘキサン１００ｍｌを流して流出液を採取する。次いで、その流出液をウォーターバスで蒸発させ、残量約１０ｍｌになったところで、ウォーターバスより取り出し、該混合液に氷酢酸１０ｍｌおよびヨウ化カリウム２ｇを添加して攪拌する。次いで、この混合液中の遊離したヨウ素を、ビュレットを用いて０．０１ｍｏｌ／ｌチオ硫酸ナトリウムにて滴定する。終点はデンプン指示薬を入れ求める。滴定結果より過酸化物価を求め、求められた過酸化物価より過酸化脂質の吸着量を算出する。
【００２９】
【表１】
2002045228.tif 000004
【００３０】
総合判定の欄は、本発明の効果である酸化脂質の吸着性が得られたものを○とし、紙の平滑度、吸脂量およびパンチ力も考慮にいれ、特に化粧用紙として好適と思われるものを◎とした。
【００３１】
本発明にかかる坪量および無機填料の含有率では、化粧用紙、特に脂取り紙として好適に使用できる薄さ、しなやかさおよび拭き取り適性であった。
【００３２】
また、ヒドロキシアパタイトを含まない無機填料を含有させた試料では、本発明特有の効果である過酸化脂質の吸着性が得られないことが確認された。さらに、タルクまたはヒドロキシアパタイトの少なくとも一方を含む無機填料を含有させた試料において好適なパンチ力の値が得られることも確認された。さらに、本発明の化粧用紙が、抄紙性に問題ないことも確認された。
【００３３】
上記実施例より、本発明にかかるヒドロキシアパタイトを含有する化粧用紙は、薄く、しなやかであり、かつ酸化脂質の吸脂性に優れるといえる。また、化粧用紙、特に脂取り紙としては、タルクを含有させることが望ましいといえる。
【００３４】
＜実験例＞
ヒドロキシアパタイトの皮脂吸着性について実験を行った。ヒドロキシアパタイトは、湿式法により合成し、遠心脱水後、７０℃で２４時間乾燥した。これを４００ｍｅｓｈ以下に整粒し試料とした。無機填料として、α−アルミナ、セリサイト、タルクおよびシリカを対照物質として使用した。疑似皮脂として、オレイン酸、オレイン酸化物、オリーブ油の３種それぞれ用いた。
【００３５】
熱分析法により定量した前記疑似皮脂の脂質吸着量は、セリサイト、α−アルミナと比較して優位な差があった。また、過酸化物価を測定した結果、ヒドロキシアパタイトを充填したカラムを通すことにより、オリーブ油の過酸化物価が減少した。すなわち、ヒドロキシアパタイトは酸化脂質に対する吸着能力が高いことが示された。さらに、被験者の頬に各資料を塗布し、皮脂吸着量を熱分析法により測定したところ、ヒドロキシアパタイトの皮脂の吸着率がもっとも高く、また酸化された皮脂の吸着率が高いという結果が得られた。
【００３６】
【発明の効果】
以上詳説のとおり本発明によれば、薄く、しなやかで、かつ皮脂の中でも、特に酸性の皮脂を効率よく拭き取ることができ、肌の保護性に優れる化粧用紙が提供される。
【図面の簡単な説明】
【図１】過酸化脂質の吸着率の測定に用いた装置図である。
【符号の説明】
１…カラム。